【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
触媒組成物であって、
ａ．  Ｙ型ゼオライトを１２から６０重量パーセント、
ｂ．  ペンタシルを少なくとも１０重量パーセント、
含有していて、ペンタシルとＹ型ゼオライトが少なくとも０．２５から３．０以下の重量比（ペンタシル：Ｙ型ゼオライト）で存在し、そして
ｃ．  前記Ｙ型ゼオライトとペンタシルが触媒組成物の少なくとも３５重量パーセントを構成している、
触媒組成物。
【請求項２】
更に燐を含有し、好適には燐の含有量がＰ２Ｏ５の含有量として測定して１２重量％以下である請求項１記載の触媒組成物。
【請求項３】
更に表面積が少なくとも２５ｍ２／ｇのマトリクスを含有して成る請求項１記載の触媒組成物。
【請求項４】
前記ペンタシルとＹ型ゼオライトを個別の粒子の中に含有しかつペンタシル含有粒子が燐を含有し、好適には前記ペンタシル含有粒子が燐をＰ２Ｏ５の含有量として測定して６から２４重量％の範囲内の量で含有して成る請求項２記載の触媒組成物。
【請求項５】
前記ペンタシルとＹ型ゼオライトを個別の粒子の中に含有しかつＹ型ゼオライト含有粒子が燐を含有し、好適には前記Ｙ型ゼオライト含有粒子が燐をＰ２Ｏ５として測定して０．０１から３重量％含有して成る請求項２記載の触媒組成物。
【請求項６】
少なくとも１５０ｍ２／ｇの表面積を有し、好適には８１６℃の１００％スチームで４時間処理した後の表面積が少なくとも１５０ｍ２／ｇである請求項１記載の触媒組成物。
【請求項７】
希土類を希土類の酸化物として測定して８重量パーセント以下、好適には０．５から６重量パーセント含有して成り、燐が存在する場合は好適には組成物の１から１２重量％で存在する請求項１、請求項３または請求項４記載の触媒組成物。
【請求項８】
ペンタシルを１０から５０重量パーセント含有して成る請求項１または請求項７記載の触媒組成物。
【請求項９】
前記Ｙ型ゼオライト含有粒子が希土類を希土類の酸化物として測定して１０重量パーセント以下、好適には１から８重量パーセント含有して成る請求項４または請求項７記載の触媒組成物。
【請求項１０】
デービソン摩耗指数が２０以下、好適には１０以下、好適には５以下である請求項１記載の触媒組成物。
【請求項１１】
前記ペンタシルとＹ型ゼオライトが個別の粒子の中に入っている請求項１記載の触媒組成物。
【請求項１２】
表面積が４５から１３０ｍ２／ｇの範囲内のマトリクスを含有して成る請求項１−１１のいずれか一項記載の触媒組成物。
【請求項１３】
総表面積が少なくとも１５０ｍ２／ｇである請求項１−１２のいずれか一項記載の触媒組成物。
【請求項１４】
前記ペンタシルがＺＳＭ−５またはＺＳＭ−１１である請求項１−１３のいずれか一項記載の触媒組成物。
【請求項１５】
前記Ｙ型ゼオライトがセリウムカチオン、ランタンカチオン、ネオジムカチオン、プラセオジムカチオンまたはこれらの混合物による交換を受けている請求項１−１４のいずれか一項記載の触媒組成物。
【請求項１６】
少なくとも２．３の、好適には少なくとも３の、好適には３．５から５．５の範囲内の、好適には４から５の範囲内の動的変換活性を示す請求項１−１５のいずれか一項記載の触媒組成物。
【請求項１７】
接触分解方法、好適には流動式接触分解方法であって、
ａ．  反応ゾーン、ストリッピングゾーンおよび再生ゾーンを含んで構成されている接触分解装置の反応ゾーンの中に、初期沸点が１２０℃で終点が８５０℃以下であるとして特徴づけられる炭化水素原料を導入し、
ｂ．  前記原料を４００℃から７００℃の温度の前記反応ゾーン内で請求項１−１６のいずれか一項記載の分解用触媒と接触させることで、前記原料に接触分解を受けさせ、そして
ｃ．  回収した使用済み触媒粒子にストリッピング用流体を用いたストリッピングをストリッピングゾーン内で受けさせることでいくらか存在する炭化水素系材料を除去し、そして
ｄ．  ストリッピングを受けさせた炭化水素系材料を前記ストリッピングゾーンから回収しかつストリッピングを受けさせた使用済み触媒粒子を再生装置または再生ゾーンに循環させ、そして
ｅ．  前記コークス化した触媒上の実質的な量のコークスを焼失させること及び、燃料成分を、再生触媒の温度が接触分解反応槽の温度を４００から７００℃に維持するであろう温度に維持されるような量でいくらか添加することにより、前記触媒に再生を再生ゾーン内で受けさせ、そして
ｆ．  前記再生させた熱触媒を前記反応ゾーンに再循環させる、
ことを含んで成る方法。
【請求項１８】
段階（ｂ）における前記触媒が燐をＰ２Ｏ５の含有量として測定して１から１２重量％の範囲内の量で含有して成る請求項１７記載の方法。
【請求項１９】
段階（ｂ）がプロピレン含有量が少なくとも１０重量パーセント、好適には少なくとも１２重量パーセント、好適には少なくとも１５重量パーセント、好適には少なくとも１６重量パーセントである生成物をもたらす請求項１７記載の方法。
【請求項２０】
段階（ｂ）がＣ３およびＣ４オレフィンを包含する軽質オレフィンを含有して成る生成物をもたらす請求項１７記載の方法。
【請求項２１】
段階（ｂ）が前記原料の重量を基準にして少なくとも２５重量パーセントの液化石油ガスをもたらす請求項１７記載の方法。
【請求項２２】
段階（ｂ）の温度を５００から５５０℃の範囲内、好適には５０５から５７５℃の範囲内、好適には５６０から６５０℃の範囲内、好適には５５０から５７０℃の範囲内にする請求項１７記載の方法。
【請求項２３】
ガソリンの収率が前記炭化水素原料の４４重量パーセント未満、好適には４２重量パーセント未満、好適には４０重量パーセント未満である請求項１７記載の方法。
【請求項２４】
前記炭化水素原料が少なくとも３１５℃の５０パーセント点を示す請求項１７記載の方法。
【請求項２５】
前記炭化水素原料の天然窒素含有量が少なくとも１００ｐｐｍである請求項１７記載の方法。
【請求項２６】
（ａ）分解用触媒が示すデービソン摩耗指数が２０以下および動的変換活性が少なくとも２．３であり、
（ｂ）前記ペンタシルとＹ型ゼオライトが個別の粒子の中に入っており、
（ｃ）前記触媒が
（ｉ）燐をＰ２Ｏ５の含有量として測定して１から１２重量％含有し
（ｉｉ）希土類を希土類酸化物の含有量として測定して０．５から６％含有していて、前記Ｙ型ゼオライト含有粒子が希土類を１から８％含有し、
（ｉｉｉ）表面積が少なくとも２５ｍ２／ｇのマトリクスを含有する
請求項１７−２５のいずれか一項記載の方法。
【請求項２７】
前記触媒が示すデービソン指数が１０未満であり、活性が少なくとも３．０でありかつ総表面積が少なくとも１５０ｍ２／ｇでありそしてこれのＹ型ゼオライト含有量が少なくとも２５重量％であり、ペンタシル含有量が１０から３０％でありかつＹ型ゼオライト粒子の希土類含有量が２から８％である請求項２６記載の方法。
【請求項２８】
前記触媒が３．５から５．５の範囲内の動的変換活性を示しかつＹ型ゼオライトを少なくとも３０重量％含有しかつペンタシルを１０から２０重量％含有して成る請求項２７記載の方法。
【請求項２９】
段階（ｂ）が少なくとも１２重量％のプロピレンをもたらし、原料の重量を基準にして少なくとも２５重量パーセントの液化石油ガスをもたらす請求項２６記載の方法。
【請求項３０】
段階（ｂ）が４２重量％以下のガソリンをもたらす請求項２９記載の方法。
【請求項３１】
段階（ａ）における前記炭化水素原料の窒素含有量が少なくとも１００ｐｐｍである請求項２６記載の方法。